(57)【特許請求の範囲】
【請求項１】
バイオ由来のイタコン酸と、ジアミン化合物のうちのジメチレンジアミン、トリメチレンジアミン、テトラメチレンジアミン、ペンタメチレンジアミン、ヘキサメチレンジアミンのいずれかを極性溶媒中で混合することによりナイロン塩の結晶性粉体を生成し、得られた前記ナイロン塩の結晶性粉体をその融点以上の温度に加熱することで重合して環状ポリアミドを合成することを特徴とするポリアミドの製造方法。
【請求項２】
前記環状ポリアミドは、一般式１（化１）、一般式２（化２）、または、一般式３（化３）で表される構造を有することを特徴とする請求項１記載のポリアミドの製造方法。
【化１】
0005777134.tif 000009
［式中、ｎ，ｍはいずれも正の整数を表す。］
【化２】
0005777134.tif 000010
［式中、ｎ，ｍはいずれも正の整数を表す。］
【化３】
0005777134.tif 000011
［式中、ｎ，ｍはいずれも正の整数を表す。］
【請求項３】
前記極性溶媒はエタノールであることを特徴とする請求項１または２記載のポリアミドの製造方法。
【発明の詳細な説明】
【技術分野】
【０００１】
本発明は、ポリカルボン酸としてイタコン酸を用いたポリアミドの製造方法に関するものであり、いわゆるナイロン塩（ナイロンは商標）の生成を利用した新規なポリアミドの製造方法に関する。
【背景技術】
【０００２】
エンジニアリングプラスチックの中でも特に優れた性能を備え、例えば耐熱温度が１５０℃以上である、いわゆるスーパエンプラは、自動車やエレクトロニクス等の部品材料として欠かせない存在となっている。そして、スーパーエンプラの用途が拡大すればするほど、低炭素化が無視できない状況となってきている。
【０００３】
例えば、スーパーエンプラの代表例であるポリアミド樹脂は、自動車のエンジン周り等の工業製品に使用されているが、ほとんど全てが石油原料から合成されたものである。したがって、石油資源の枯渇等の問題に対応する方法がないのが実情である。また、石油原料から合成されるポリアミド樹脂の需要拡大は、低炭素化とは相反する方向となる。
【０００４】
一方、バイオ由来の原料を用いたバイオベースプラスチックは、バイオ燃料等とは異なり、二酸化炭素の長期固定化が期待される物質系であり、その実用化は前記低炭素化に大いに寄与するものと考えられるが、コストが嵩むことが大きな課題となっている。逆に、コストの嵩む生体分子を用いる場合であっても、スーパーエンプラのような付加価値の高い材料であれば、コスト対効果の点でも満足し得るものとなり、社会的に広く波及できる潜在性を持つことになる。
【０００５】
このような状況から、バイオ由来の材料によるポリアミドの合成が検討されている（例えば、特許文献１や特許文献２等を参照）。
【０００６】
特許文献１には、微生物のリジン代謝経路上の化合物から派生するジアミンとジカルボン酸を用いたポリアミド樹脂の製造方法が開示されており、曲げ弾性率３〜５ＧＰａ、ガラス転移温度ＴＧ１２０〜１８０℃のポリアミド樹脂が実現されている。
【０００７】
一方、特許文献２には、ジカルボン酸としてイタコン酸を用い、これをジアミンと反応させてピロリドン環を有するポリアミドを合成する方法が開示されている。
【先行技術文献】
【特許文献】
【０００８】
【特許文献１】特開２００６−１３７８２０号公報
【特許文献２】米国特許４，４２０，６０８号公報
【発明の概要】
【発明が解決しようとする課題】
【０００９】
しかしながら、例えば特許文献１に記載される方法では、原料であるジアミンやジカルボン酸を工業規模で安定に供給することは難しく、コスト的に問題が多い。また、ガラス転移温度ＴＧ等に関しては、ある程度のレベルのものが得られているが、吸湿性等、他の特性の点で必ずしも満足し得るものが得られていないのが実情である。
【００１０】
一方、特許文献２記載の発明では、バイオ由来の材料として、工業的に生産方法が確立されており安定な供給が可能なイタコン酸を用いているので、コスト等の点では有利であり、また、合成されるポリアミドにピロリドン環が導入されるので、吸湿性が低いという利点も有する。ただし、特許文献２に記載される方法で合成されるポリアミドでは、ガラス転移温度ＴＧ等、スーパーエンプラとしての特性の点で十分とは言い難い。これは、特許文献２に記載される方法では、原料であるジアミンとジカルボン酸の比率を１：１に制御することが難しく、分子量の高いものを安定に得ることができないことが原因と考えられる。
【００１１】
本発明は、このような従来の実情に鑑みて提案されたものであり、ガラス転移温度ＴＧが高く特性に優れたポリアミドを安定、且つ工業的規模で生産することが可能なポリアミドの製造方法を提供することを目的とする。
【課題を解決するための手段】
【００１２】
本発明のポリアミドの製造方法は、バイオ由来のイタコン酸と、ジアミン化合物のうちのジメチレンジアミン、トリメチレンジアミン、テトラメチレンジアミン、ペンタメチレンジアミン、ヘキサメチレンジアミンのいずれかを極性溶媒中で混合することによりナイロン塩の結晶性粉体を生成し、得られた前記ナイロン塩の結晶性粉体をその融点以上の温度に加熱することで重合して環状ポリアミドを合成することを特徴とする。
【００１３】
本発明の製造方法によれば、ピロリドン環が導入され、環状アミド構造を有するポリアミドが合成される。環状アミド構造の導入により、例えば吸湿性が低下する等、エンジニアリングプラスチックとしての性能が改善される。また、本発明の方法によれば、いわゆるナイロン塩の状態を経て合成を行っているので、イタコン酸とジアミン化合物の比率がほぼ１：１に制御された状態で合成が行われ、分子量が大きく、ガラス転移温度ＴＧの高いエンジニアリングプラスチックとしての特性に優れたポリアミドが合成される。
【００１４】
本発明は、前記イタコン酸がバイオ由来の有機酸であることを特徴とする。
本発明によれば、いわゆるバイオプラスチックが実現され、二酸化炭素の長期固定化等において、その意義は大きい。また、バイオ由来のイタコン酸は、工業規模で安定供給が可能であるので、これを用いることで、バイオプラスチックの安定供給及び製造コストの削減が実現される。
【００１５】
本願発明は、脂肪族系高分子からなるバイオベースポリマーの分野に、ヘテロ環構造の導入という新しい分子設計を提案するものであり、これまでほとんど研究されていない環状ポリアミドの構造物性相関を明確にすることで、スーパエンプラの新たな材料設計指針の開発に繋がるものと考えられる。
【発明の効果】
【００１６】
本発明によれば、ガラス転移温度が高く、エンジニアリングプラスチックとしての性能に優れたポリアミドを合成することが可能である。また、イタコン酸としてバイオ由来の材料を用いれば、二酸化炭素の長期固定化等に貢献し得るバイオベースプラスチックを実現することができ、しかも、性能に優れたバイオベースプラスチックを安定且つ安価に供給することが可能である。
【図面の簡単な説明】
【００１７】
【図１】本発明における合成スキームを示す図である。
【図２】ＤＳＣによるガラス転移温度測定結果の一例を示す特性図である。
【図３】芳香族系ジアミンの種類と合成されるポリアミドの構造を示す図である。
【発明を実施するための形態】
【００１８】
以下、本発明を適用したポリアミドの製造方法の実施形態について、図面を参照しながら詳細に説明する。
【００１９】
本発明は、ポリアミドの合成に関するものであり、ジカルボン酸とジアミン化合物（以下、単にジアミンと称する。）とを１：１で重合（脱水縮合）させ、アミド結合により連結されたポリマー（ポリアミド）を形成する
【００２０】
ここで、本発明においては、ジカルボン酸としてイタコン酸を使用する。イタコン酸は、脂肪族ジカルボン酸の１種であり、分子中に１つの二重結合を有する不飽和二塩基性の酸である。また、イタコン酸は、例えばカビの１種（Aspegillus terreus）によって生産される有機酸であり、バイオ由来のものが工業的規模で安定、且つ比較的安価に供給されている。
【００２１】
本発明において、ポリアミドの合成に使用するイタコン酸としては、必ずしもバイオ由来のものではなくても良いが、バイオ由来のものを用いることで、いわゆるバイオベースエンジニアリングプラスチックを実現することができ、二酸化炭素の長期固定化等の社会的要求に合致する。
【００２２】
一方、もう一方の原料であるジアミンとしては、この種のポリアミドの合成に用いられるものであればいずれも使用可能であり、脂肪族系ジアミン、芳香族系ジアミンのいずれであってもよい。具体的に、脂肪族系ジアミンとしては、ヘキサメチレンジアミン、ペンタメチレンジアミン、テトラメチレンジアミン、トリメチレンジアミン、ノナンジアミン、メチルペンタジアミン等を挙げることができるが、勿論、これに限られるものではない。芳香族系ジアミンとしては、ｐ−フェニレンジアミン、ｍ−フェニレンジアミン、ｐ−キシリレンジアミン、ｍ−キシリレンジアミン、４，４’−ジアミノジフェニルエーテル等を挙げることができるが、やはりこれに限られるものではない。
【００２３】
前述のイタコン酸及びジアミンを用いてポリアミドを合成するが、本発明では、図１（ａ）に示すように、これらイタコン酸とジアミンとを混合し、図１（ｂ）に示すように、これらの塩（いわゆるナイロン塩）を形成する。
【００２４】
イタコン酸とジアミンの塩を形成するには、例えば、これらを極性溶媒に溶解し、混合すれば良い。極性溶媒中において、イタコン酸とジアミンがそれぞれイオン化し、これらを混合することで塩が形成される。実際、イタコン酸とジアミンとをエタノール中で混合すると、ナイロン塩の結晶性粉体が生成する。
【００２５】
前記ナイロン塩の状態では、イタコン酸とジアミンとは必ず１：１で対応することになる。ナイロン塩を経るポリアミド合成法は、このようにモノマーであるイタコン酸とジアミンとを厳密に１：１で混合する方法であり、その後の重縮合において、前記１：１での混合が特性上、非常に重要になる。
【００２６】
イタコン酸とジアミンの塩を形成した後、これを加熱することで重合（脱水縮合）させる。すなわち、生成した塩を取り出し、その脱水温度以上に加熱し撹拌する。ほとんどの場合、脱水温度＝融点である。
【００２７】
前記脱水縮合に際しては、触媒を使用しても良く、特にジアミンとして脂肪族系ジアミンを使用した場合、触媒を用いることで分子量の大きなポリアミドが合成される。使用する触媒としては、特に制約はなく、例えば、ホウ素やリン酸二水素ナトリウム等を挙げることができる。特に、リン酸二水素ナトリウムは、分子量が大きくガラス転移温度Ｔｇの高いポリアミドを合成する上で好適である。一方、ジアミンとして芳香族系ジアミンを用いた場合には、触媒は用いなくとも良い。
【００２８】
以上の操作により、図１（ｃ）に示すような、ヘテロ環構造が導入された環状ポリアミドが合成される。合成される環状ポリアミドは、ヘテロ環構造部分（ピロリドン環）に水素がないため、吸湿性が低い。ポリアミドにおいては、吸湿性が高いことが問題となっており、前記ヘテロ環構造の導入による吸湿性の低下は、このような問題を解消する上で有効である。
【００２９】
例えば、合成される環状ポリアミドは、一般式１（化１）、一般式２（化２）、または、一般式３（化３）で表される構造を有する。ここで、式中、ｎ，ｍはいずれも正の整数を表す。
【００３０】
【化１】
0005777134.tif 000002
【００３１】
【化２】
0005777134.tif 000003
【００３２】
【化３】
0005777134.tif 000004
【００３３】
また、合成されるポリアミドは、分子量が大きく、ガラス転移温度Ｔｇが高いという特徴を有する。例えば、イタコン酸とヘキサメチレンジアミンの重合体のガラス転移温度Ｔｇは１０３℃であったが、これは水の沸点を超えるものであり、工業用プラスチックとして使用可能なレベルと言える。さらに、モノマーの種類等によっては、ガラス転移温度Ｔｇが２５０℃程度までのポリアミドの合成が可能である。いわゆるスーパーエンプラに要求される耐熱温度は１５０℃以上であり、したがって本発明方法によれば、スーパーエンプラとしても使用可能なポリアミドの合成が可能である。
【００３４】
本発明方法により合成されるポリアミドは、前記特徴を活かし、様々な分野での用途が期待できる。先ず第１に、自動車用途等の工業用プラスチックとしての利用が可能である。第２に、イタコン酸としてバイオ由来の材料を用いれば、一般にポリアミドが使用される部分のバイオプラスチックへの代替を行うことが可能になる。第３に、生分解性が期待できる。ポリアミドのアミド結合は加水分解し得る結合であり、水による加水分解が行われた後に生体由来物質に戻り、生体循環系で利用されるものと考えられる。第４に、環境適応型プラスチック補強材としての用途である。
【００３５】
以上、本発明を適用したポリアミドの製造方法に係る実施形態について説明してきたが、本発明が前述の実施形態に限定されるものでないことは言うまでもなく、本発明の要旨を逸脱しない範囲で種々の変更が可能である。
【実施例】
【００３６】
以下、本発明の具体的な実施例について、実験結果に基づいて詳細に説明する。
【００３７】
イタコン酸と脂肪族系ジアミンによるポリアミドの合成
使用した脂肪族系ジアミンは、炭素数ｎ＝２のジメチレンジアミン、炭素数ｎ＝３のトリメチレンジアミン、炭素数ｎ＝４のテトラメチレンジアミン、炭素数ｎ＝５のペンタメチレンジアミン、炭素数ｎ＝６のヘキサメチレンジアミンの５種類である。
【００３８】
イタコン酸と脂肪族系アミンとをエタノール中で混合した。これにより、白色のナイロン塩の結晶性粉体が生成した。得られたナイロン塩を触媒（リン酸二水素ナトリウムまたはホウ素）の存在下で融点（ペンタメチレンジアミンの場合には１７５℃）以上に加熱することで重合（脱水縮合）を行った。表１に、各脂肪族ジアミンのナイロン塩の熱物性を示す。
【００３９】
【表１】
0005777134.tif 000005
【００４０】
得られたポリマーをＮＭＰ（Ｎ−メチル−２−ピロリジン）に溶解し、アセトンに再沈殿することでモノマー等の不純物を取り除き、得られた粉体を再度アセトンで洗浄して乾燥した。収率は概ね８５％であった。
【００４１】
脂肪族系ジアミンの種類、重合（脱水縮合）時間、反応温度、触媒の種類、得られたポリアミドの数平均分子量Ｍｎ、重量平均分子量Ｍｗ、その比率（Ｍｗ／Ｍｎ）、ガラス転移温度Ｔｇ、収率、及び１０％重量減少温度を表２に示す。
【００４２】
【表２】
0005777134.tif 000006
【００４３】
脂肪族系ジアミンを原料に用いた場合、触媒を用いることで分子量やガラス転移温度の上昇が見られ、特に、リン酸二水素ナトリウムを触媒とすることで、分子量の大きなポリアミドを合成することが可能であった。したがって、エンジニアリングプラスチックとしての性能に優れたポリアミドを合成する際には、触媒としてリン酸二水素ナトリウムを用いることが好ましいと言える。
【００４４】
得られた各ポリアミドの溶解性であるが、ＮＭＰ（Ｎ−メチル−２−ピロリジン）、及びＤＭＳＯ（ジメチルスルホキサイド）は良溶媒であり、ＤＭＦ（Ｎ，Ｎ−ジメチルホルムアミド）には僅かに溶解した。ヘキサン、ＴＨＦ（テトラヒドロフラン）、アセトン、エタノール、メタノール、グリセリン、ｍ−クレゾール、水には不溶であった。
【００４５】
また、合成したポリアミドのガラス転移温度ＴｇをＤＳＣにより測定した。図２は、イタコン酸とヘキサメチレンジアミンとから合成（触媒：ホウ酸）されたポリアミドのＤＳＣによるガラス転移温度Ｔｇ測定結果である。この場合のガラス転移温度Ｔｇは９５℃であった。触媒にリン酸二水素ナトリウムを用いて合成されたポリアミドのガラス転移温度Ｔｇは９７℃であった。
【００４６】
同様に、他の脂肪族系ジアミンを用いて合成（触媒はリン酸二水素ナトリウム）されたポリアミドのガラス転移温度Ｔｇを測定したところ、ジメチレンジアミン由来のポリアミドでは１５４℃、トリメチレンジアミン由来のポリアミドでは８３℃、テトラメチレンジアミン由来のポリアミドでは９３℃、ペンタメチレンジアミン由来のポリアミドでは９３℃であった。
【００４７】
イタコン酸と芳香族ジアミンによるポリアミドの合成
イタコン酸と芳香族ジアミンとにより合成されるポリアミドの構造を図３に示す。図３において、（ｂ）が合成されるポリアミドの構造であり、（ｃ）が使用した芳香族系ジアミンの構造である。ここでは、芳香族系ジアミンとして、４，４’−ジアミノジフェニルエーテル、ｐ−キシリレンジアミン、ｍ−キシリレンジアミンを用いた場合を例にして、その構造を示している。
【００４８】
イタコン酸と芳香族系ジアミンとからポリアミドを合成する場合にも、これらをエタノール中で混合し、ナイロン塩を生成させる。そして、得られたナイロン塩を融点以上に加熱して重合（脱水縮合）を行う。ただし、重合（脱水縮合）の際に触媒は不要である。なお、芳香族ジアミンとして４，４’−ジアミノジフェニルエーテルを用いた場合には、ナイロン塩の生成のためには若干の温水をエタノールに加える必要があった。
【００４９】
生成したポリマーは、ＤＭＦに溶解し、得られた溶液をエタノールに再沈殿することで精製し、白色粉末の高分子固体を得た。得られたポリアミド（ポリマーＡ〜Ｅ）における反応温度、重合（脱水縮合）時間、得られたポリアミドの数平均分子量Ｍｎ、重量平均分子量Ｍｗ、その比率（Ｍｗ／Ｍｎ）、ガラス転移温度Ｔｇ、収率を表３に示す。また、ポリマーＡ〜Ｄの溶解性を表４に示す。なお、ポリマーＡ〜Ｃでは、芳香族系ジアミンとして４，４’−ジアミノジフェニルエーテルを用い、ポリマーＤでは、芳香族系ジアミンとしてｍ−キシリレンジアミンを用い、ポリマーＥでは、ヘキサメチレンジアミンと４，４’−ジアミノジフェニルエーテルとを混合して用いた。
【００５０】
【表３】
0005777134.tif 000007
【００５１】
【表４】
0005777134.tif 000008
【００５２】
いずれのポリアミドにおいても、高いガラス転移温度Ｔｇが実現されており、特に、ポリマーＡではガラス転移温度Ｔｇ２５０℃以上が達成されている。
【００５３】
また、芳香族系ポリアミドとしてｍ−キシリレンジアミンを用い、従来法であるダイレクト法（イタコン酸とジアミンとを直接混合し重合させる方法）と本発明方法でポリアミドを合成し、そのガラス転移温度Ｔｇを比較した。その結果、ダイレクト法で合成したポリアミドの重量平均分子量が約５１００００、ガラス転移温度Ｔｇが１３８℃であったのに対して、本発明方法で合成したポリアミドの重量平均分子量は約７８００００、ガラス転移温度Ｔｇは１５６℃であり、本発明方法によりガラス転移温度Ｔｇの高い高性能なポリアミドが合成されることが実証された。
【図１】
0005777134.tif 000012
【図２】
0005777134.tif 000013
【図３】
0005777134.tif 000014